(57)【要約】【課題】  有機ＥＬ素子において、素子の高い発光効率、低い駆動電圧、優れた耐熱性、長い寿命等に寄与する発光材料、特に青色の発色に優れた発光材料を提供する。さらにこの発光材料を用いた有機ＥＬ素子を提供する。【解決手段】  アントラセンを基本骨格とし非対称な構造を有する新規な発光材料。2006045503.tif 000032式（１）中、Ｒ１〜Ｒ４は、独立して、水素、炭素数１〜２４のアルキルまたは炭素数１〜２４のアルコキシであり；Ａ1〜Ａ５は独立して、水素、炭素数１〜２４のアルキル、または炭素数３〜２４のシクロアルキルであり；Ｂ１およびＢ２は、独立して、水素、炭素数６〜２４のアリール、炭素数１〜２４のアルキルまたは炭素数３〜２４のシクロアルキルであり；そして、Ｘ１〜Ｘ５は、独立して、水素、炭素数１〜２４のアルキル、または炭素数３〜２４のシクロアルキルである。【選択図】  なし【特許請求の範囲】
【請求項１】
下記の式（１）で表される発光材料。
2006045503.tif 000030
式（１）中、Ｒ１〜Ｒ４は、独立して、水素、炭素数１〜２４のアルキルまたは炭素数１〜２４のアルコキシであり；Ａ1〜Ａ５は独立して、水素、炭素数１〜２４のアルキル、または炭素数３〜２４のシクロアルキルであり；Ｂ１およびＢ２は、独立して、水素、炭素数６〜２４のアリール、炭素数１〜２４のアルキル、または炭素数３〜２４のシクロアルキルであり、この炭素数６〜２４のアリールにおける任意の水素は炭素数１〜１２のアルキル、炭素数３〜１２のシクロアルキルまたは炭素数６〜１２のアリールで置き換えられてもよく、この炭素数１〜２４のアルキルにおける任意の−ＣＨ２−は、−Ｏ−で置き換えられてもよく、この炭素数１〜２４のアルキルにおけるナフタレンに直結している−ＣＨ２−を除く任意の−ＣＨ２−は、炭素数６〜２４のアリーレンで置き換えられてもよく、この炭素数３〜２４のシクロアルキルにおける任意の水素は炭素数１〜２４のアルキルまたは炭素数６〜２４のアリールで置き換えられてもよく；そして、Ｘ１〜Ｘ５は、独立して、水素、炭素数１〜２４のアルキル、または炭素数３〜２４のシクロアルキルであり、この炭素数１〜２４のアルキルにおける任意の−ＣＨ２−は、−Ｏ−で置き換えられてもよく、この炭素数１〜２４のアルキルにおけるフェニルに直結している−ＣＨ２−を除く任意の−ＣＨ２−は、炭素数６〜２４のアリーレンで置き換えられてもよく、この炭素数３〜２４のシクロアルキルにおける任意の水素は炭素数１〜２４のアルキルまたは炭素数６〜１２のアリールで置き換えられてもよい。
【請求項２】
Ｒ１〜Ｒ４が独立して、水素、メチルまたはｔｅｒｔ−ブチルであり；Ａ1〜Ａ５が独立して、水素、メチル、ｔｅｒｔ−ブチル、またはシクロヘキシルであり；Ｂ１およびＢ２が、独立して、水素、メチル、ｔｅｒｔ−ブチル、または任意の水素が炭素数１〜１２のアルキル、炭素数３〜１２のシクロアルキル、または炭素数６〜１２のアリールで置き換えられてもよい、フェニル、ビフェニリル、ターフェニリル、クアテルフェニリル、ナフチル、フェナントリル、クリセニル、またはトリフェニレニルであり；Ｘ１〜Ｘ５が、独立して、水素、炭素数１〜１２のアルキル、または炭素数３〜１２のシクロアルキルである請求項１に記載の発光材料。
【請求項３】
下記の式（１）で表される発光材料。
2006045503.tif 000031
式（１）中、Ｒ１〜Ｒ４は独立して、水素、メチルまたはｔｅｒｔ−ブチルであり；Ａ1〜Ａ５は水素であり；Ｂ１およびＢ２は、独立して、水素、フェニル、２−ビフェニリル、３−ビフェニリル、ｍ−ターフェニル−５’−イル、ｍ−ターフェニル−３−イル、１−ナフチル、２−ナフチル、２−（２−ナフチル）フェニル、３，５−ジ（１−ナフチル）フェニル、３，５−ジ（２−ナフチル）フェニル、ｐ−ターフェニル−２’−イル、ｍ−ターフェニル−２−イル、ｏ−ターフェニル−２−イル、ｐ−ターフェニル−２−イル、５’−フェニル−ｍ−ターフェニル−２−イル、５’−フェニル−ｍ−ターフェニル−３−イル、ｍ−クアテルフェニル−２−イル、ｍ−クアテルフェニル−３−イル、６−（ｍ−ターフェニル−５’−イル）−２−ナフチル、または４−（ｍ−ターフェニル−５’−イル）−１−ナフチルであり；Ｘ１〜Ｘ５は独立して、水素、メチル、ｔｅｒｔ−ブチル、またはシクロヘキシルである。
【請求項４】
Ｘ１〜Ｘ５が水素である、請求項３に記載の発光材料。
【請求項５】
Ｘ３がｔｅｒｔ−ブチルであり、Ｘ１、Ｘ２、Ｘ４およびＸ５が水素である、請求項３に記載の発光材料。
【請求項６】
Ｘｌ、Ｘ３およびＸ５のうち、少なくとも１つがメチルであり、残りが水素であり；Ｘ２およびＸ４が水素である、請求項３に記載の発光材料。
【請求項７】
Ｂ１およびＢ２がフェニルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項８】
Ｂ１がフェニルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項９】
Ｂ１が水素であり、Ｂ２がフェニルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１０】
Ｂ１およびＢ２が２−ビフェニリルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１１】
Ｂ１が２−ビフェニリルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１２】
Ｂ１が水素であり、Ｂ２が２−ビフェニリルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１３】
Ｂ１およびＢ２が３−ビフェニリルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１４】
Ｂ１が３−ビフェニリルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１５】
Ｂ１が水素であり、Ｂ２が３−ビフェニリルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１６】
Ｂ１がｍ−ターフェニル−５’−イルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１７】
Ｂ１が水素であり、Ｂ２がｍ−ターフェニル−５’−イルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１８】
Ｂ１がｍ−ターフェニル−３−イルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項１９】
Ｂ１が水素であり、Ｂ２がｍ−ターフェニル−３−イルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２０】
Ｂ１が１−ナフチルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２１】
Ｂ１が水素であり、Ｂ２が１−ナフチルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２２】
Ｂ１が２−ナフチルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２３】
Ｂ１が水素であり、Ｂ２が２−ナフチルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２４】
Ｂ１が２−（２−ナフチル）フェニルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２５】
Ｂ１が水素であり、Ｂ２が２−（２−ナフチル）フェニルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２６】
Ｂ１が３，５−ジ（１−ナフチル）フェニルまたは３，５−ジ（２−ナフチル）フェニルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２７】
Ｂ１が水素であり、Ｂ２が３，５−ジ（１−ナフチル）フェニルまたは３，５−ジ（２−ナフチル）フェニルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２８】
Ｂ１がｐ−ターフェニル−２’−イル、ｍ−ターフェニル−２−イル、ｏ−ターフェニル−２−イル、およびｐ−ターフェニル−２−イルから選択される１つの基であり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項２９】
Ｂ１が水素であり、Ｂ２はｐ−ターフェニル−２’−イル、ｍ−ターフェニル−２−イル、ｏ−ターフェニル−２−イル、およびｐ−ターフェニル−２−イルから選択される１つの基であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項３０】
Ｂ１が５’−フェニル−ｍ−ターフェニル−２−イルまたは５’−フェニル−ｍ−ターフェニル−３−イルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項３１】
Ｂ１が水素であり、Ｂ２が５’−フェニル−ｍ−ターフェニル−２−イルまたは５’−フェニル−ｍ−ターフェニル−３−イルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項３２】
Ｂ１がｍ−クアテルフェニル−２−イルまたはｍ−クアテルフェニル−３−イルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項３３】
Ｂ１が水素であり、Ｂ２がｍ−クアテルフェニル−２−イルまたはｍ−クアテルフェニル−３−イルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項３４】
Ｂ１が６−（ｍ−ターフェニル−５’−イル）−２−ナフチルまたは４−（ｍ−ターフェニル−５’−イル）−１−ナフチルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項３５】
Ｂ１が水素であり、Ｂ２は６−（ｍ−ターフェニル−５’−イル）−２−ナフチルまたは４−（ｍ−ターフェニル−５’−イル）−１−ナフチルであり；Ｘ１およびＸ５が独立に水素またはメチルであり、Ｘ２およびＸ４が水素であり、Ｘ３が水素、ｔｅｒｔ−ブチルまたはメチルである、請求項３に記載の発光材料。
【請求項３６】
陽極および陰極により挟持された、少なくとも正孔輸送層、発光層および電子輸送層を、基板上に有する有機電界発光素子において、該発光層が請求項１〜３５のいずれか１項に記載の発光材料を含有する有機電界発光素子。
【請求項３７】
発光層が、発光性のドーパントとして、ペリレン誘導体、ボラン誘導体、アミン含有スチリル誘導体、芳香族アミン誘導体、クマリン誘導体、ピラン誘導体、イリジウム錯体、および白金錯体から選ばれる少なくとも１つを含有することを特徴とする、請求項３６に記載の有機電界発光素子。
【請求項３８】
発光層が、発光性のドーパントとしてペリレン誘導体を含有することを特徴とする、請求項３６に記載の有機電界発光素子。
【請求項３９】
発光層が、発光性のドーパントとしてボラン誘導体を含有することを特徴とする、請求項３６に記載の有機電界発光素子。
【請求項４０】
発光層が、発光性のドーパントとしてアミン含有スチリル誘導体を含有することを特徴とする、請求項３６に記載の有機電界発光素子。
【請求項４１】
発光層が、発光性のドーパントとして芳香族アミン誘導体を含有することを特徴とする、請求項３６に記載の有機電界発光素子。
【請求項４２】
発光層が、発光性のドーパントとしてクマリン誘導体を含有することを特徴とする、請求項３６に記載の有機電界発光素子。
【請求項４３】
発光層が、発光性のドーパントとしてピラン誘導体を含有することを特徴とする、請求項３６に記載の有機電界発光素子。
【請求項４４】
発光層が、発光性のドーパントとしてイリジウム錯体を含有することを特徴とする、請求項３６に記載の有機電界発光素子。
【請求項４５】
発光層が、発光性のドーパントとして白金錯体を含有することを特徴とする、請求項３６に記載の有機電界発光素子。
【請求項４６】
電子輸送層がキノリノール系金属錯体を含有することを特徴とする、請求項３６〜４５のいずれか１項に記載の有機電界発光素子。
【請求項４７】
電子輸送層がピリジン誘導体およびフェナントロリン誘導体の少なくとも１つを含有することを特徴とする、請求項３６〜４５のいずれか１項記載の有機電界発光素子。
【発明の詳細な説明】
【技術分野】
【０００１】
本発明は、アントラセン骨格を有する新規な発光材料、この発光材料を用いた有機電界発光素子（以下、有機ＥＬ素子と略記する。）等に関する。
【背景技術】
【０００２】
近年、次世代のフルカラーフラットパネルディスプレイとして有機ＥＬ素子が注目され、青色、緑色、赤色の発光材料の研究開発が活発になされている。発光材料のうち特に青色発光材料の改良が求められている。これまでに報告された青色発光材料は、ジスチリルアリーレン誘導体（例えば特許文献１を参照）、亜鉛金属錯体（例えば特許文献２を参照）、アルミニウム錯体（例えば特許文献３を参照）、芳香族アミン誘導体（例えば特許文献４を参照）およびアントラセン誘導体（例えば特許文献５を参照）等である。アントラセン誘導体を発光材料に用いた例は、特許文献５の他に非特許文献１、特許文献６、特許文献７および特許文献８に開示されている。非特許文献１では、ジフェニルアントラセン化合物が用いられているが、結晶性が高く、成膜性が悪いという問題があった。特許文献６、特許文献７および特許文献８には、発光材料としてフェニルアントラセン構造を有する誘導体を用いた有機ＥＬ素子が開示されている。特許文献５には、発光材料としてナフタレン置換したアントラセン誘導体を用いた有機ＥＬ素子が開示されている。しかし、これらの化合物はいずれも対称的な分子構造を持っており、結晶性が高い可能性が懸念される。特許文献９、特許文献１０、特許文献１１および特許文献１２には、結晶性を低下させアモルファス状態の良好な膜を形成するために、発光材料として２つ以上のアントラセン環を有する化合物を用いた有機ＥＬ素子が提案されている。これらの材料によって、青緑色の発光が得られたと報告されている。
【０００３】
より高輝度、長寿命の青色有機ＥＬ素子を得るために、発光層に少量の蛍光色素をドーピングする方法が提案されている。非特許文献２には、ナフタレン置換したアントラセン誘導体をホスト化合物、ペリレン誘導体をドーパントとして用いた有機ＥＬ素子が開示されている。特許文献１３には、アントラセン誘導体をホスト化合物、アミン含有スチリル誘導体をドーパントとして用いた有機ＥＬ素子が開示されている。
【０００４】
この他、特許文献１４には、ナフタレン置換したフェニルアントラセン誘導体を正孔輸送材料として使用した例が開示されているが、発光材料としては使用されていない。
【特許文献１】特開平０２−２４７２７８号公報
【特許文献２】特開平０６−３３６５８６号公報
【特許文献３】特開平０５−１９８３７８号公報
【特許文献４】特開平０６−２４０２４８号公報
【特許文献５】特開平１１−３７８２号公報
【特許文献６】特開平１１−３１２５８８号公報
【特許文献７】特開平１１−３２３３２３号公報
【特許文献８】特開平１１−３２９７３２号公報
【特許文献９】特開平８−１２６００号公報
【特許文献１０】特開平１１−１１１４５８号公報
【特許文献１１】特開２０００−３４４６９１号公報
【特許文献１２】特開２００２−１５４９９３号公報
【特許文献１３】国際公開第０１／２１７２９号明細書
【特許文献１４】特開２０００−１８２７７６号公報
【非特許文献１】Applied Physics Letters, 56(9), 799(1990)
【非特許文献２】Applied Physics Letters, 80(17), 3201(2002)
【発明の開示】
【発明が解決しようとする課題】
【０００５】
本発明は、このような従来技術が有する課題に鑑みてなされたものである。本発明の目的は、有機ＥＬ素子において、素子の高い発光効率、低い駆動電圧、優れた耐熱性、長い寿命等に寄与する発光材料、特に青色の発色に優れた発光材料を提供することである。さらに本発明の目的は、この発光材料を用いた有機ＥＬ素子を提供することである。
【課題を解決するための手段】
【０００６】
本発明者らは鋭意検討した結果、アントラセンを基本骨格とし非対称な構造を有する特定の化合物を、有機ＥＬ素子の発光層に単独で用いるか、または他の発光材料と組合せることにより、発光効率が高く、高輝度、長寿命、かつ低電圧で駆動できる有機ＥＬ素子を得ることを見出し、この知見に基づいて本発明を完成した。
【０００７】
本発明で用いる用語は、次のように定義される。アルキルは直鎖の基であってもよく、分岐された基であってもよい。このことは、この基において任意の−ＣＨ２−が−Ｏ−またはアリーレン等で置き換えられた場合も同様である。本発明で用いる「任意の」は、位置のみならず個数も任意であることを示す。そして、複数の基または原子が別の基で置き換えられるときには、それぞれが異なる基で置き換えられてもよい。例えば、アルキルにおいて任意の−ＣＨ２−が−Ｏ−またはフェニレンで置き換えられてもよい場合には、アルコキシフェニル、アルコキシフェニルアルキル、アルコキシアルキルフェニルアルキル、フェノキシ、フェニルアルコキシ、フェニルアルコキシアルキル、アルキルフェノキシ、アルキルフェニルアルコキシ、アルキルフェニルアルコキシアルキル等のいずれであってもよいことを示す。そして、これらの基におけるアルコキシおよびアルコキシアルキルの基も、直鎖の基であってもよく、分岐された基であってもよい。ただし、本発明において、任意の−ＣＨ２−が−Ｏ−で置き換えられてよいと記述するときには、連続する複数の−ＣＨ２−が−Ｏ−で置き換えられることを含まない。また、本明細書中では「式（１）で表される発光材料」のことを、「発光材料（１）」のように表記することがある。
【０００８】
上記の課題は以下に示す各項によって解決される。
［１］下記の式（１）で表される発光材料。
2006045503.tif 000002
式（１）中、Ｒ１〜Ｒ４は、独立して、水素、炭素数１〜２４のアルキルまたは炭素数１〜２４のアルコキシであり；Ａ1〜Ａ５は独立して、水素、炭素数１〜２４のアルキル、または炭素数３〜２４のシクロアルキルであり；Ｂ１およびＢ２は、独立して、水素、炭素数６〜２４のアリール、炭素数１〜２４のアルキル、または炭素数３〜２４のシクロアルキルであり、この炭素数６〜２４のアリールにおける任意の水素は炭素数１〜１２のアルキル、炭素数３〜１２のシクロアルキルまたは炭素数６〜１２のアリールで置き換えられてもよく、この炭素数１〜２４のアルキルにおける任意の−ＣＨ２−は、−Ｏ−で置き換えられてもよく、この炭素数１〜２４のアルキルにおけるナフタレンに直結している−ＣＨ２−を除く任意の−ＣＨ２−は、炭素数６〜２４のアリーレンで置き換えられてもよく、この炭素数３〜２４のシクロアルキルにおける任意の水素は炭素数１〜２４のアルキルまたは炭素数６〜２４のアリールで置き換えられてもよく；そして、Ｘ１〜Ｘ５は、独立して、水素、炭素数１〜２４のアルキル、または炭素数３〜２４のシクロアルキルであり、この炭素数１〜２４のアルキルにおける任意の−ＣＨ２−は、−Ｏ−で置き換えられてもよく、この炭素数１〜２４のアルキルにおけるフェニルに直結している−ＣＨ２−を除く任意の−ＣＨ２−は、炭素数６〜２４のアリーレンで置き換えられてもよく、この炭素数３〜２４のシクロアルキルにおける任意の水素は炭素数１〜２４のアルキルまたは炭素数６〜１２のアリールで置き換えられてもよい。
【０００９】
［２］Ｒ１〜Ｒ４が独立して、水素、メチルまたはｔｅｒｔ−ブチルであり；Ａ1〜Ａ５が独立して、水素、メチル、ｔｅｒｔ−ブチル、またはシクロヘキシルであり；Ｂ１およびＢ２が、独立して、水素、メチル、ｔｅｒｔ−ブチル、または任意の水素が炭素数１〜１２のアルキル、炭素数３〜１２のシクロアルキル、または炭素数６〜１２のアリールで置き換えられてもよい、フェニル、ビフェニリル、ターフェニリル、クアテルフェニリル、ナフチル、フェナントリル、クリセニル、またはトリフェニレニルであり；Ｘ１〜Ｘ５が、独立して、水素、炭素数１〜１２のアルキル、または炭素数３〜１２のシクロアルキルである［１］項に記載の発光材料。
［３］下記の式（１）で表される発光材料。
2006045503.tif 000003
式（１）中、Ｒ１〜Ｒ４は独立して、水素、メチルまたはｔｅｒｔ−ブチルであり；Ａ1〜Ａ５は水素であり；Ｂ１およびＢ２は、独立して、水素、フェニル、２−ビフェニリル、３−ビフェニリル、ｍ−ターフェニル−５’−イル、ｍ−ターフェニル−３−イル、１−ナフチル、２−ナフチル、２−（２−ナフチル）フェニル、３，５−ジ（１−ナフチル）フェニル、３，５−ジ（２−ナフチル）フェニル、ｐ−ターフェニル−２’−イル、ｍ−ターフェニル−２−イル、ｏ−ターフェニル−２−イル、ｐ−ターフェニル−２−イル、５’−フェニル−ｍ−ターフェニル−２−イル、５’−フェニル−ｍ−ターフェニル−３−イル、ｍ−クアテルフェニル−２−イル、ｍ−クアテルフェニル−３−イル、６−（ｍ−ターフェニル−５’−イル）−２−ナフチル、または４−（ｍ−ターフェニル−５’−イル）−１−ナフチルであり；Ｘ１〜Ｘ５は独立して、水素、メチル、ｔｅｒｔ−ブチル、またはシクロヘキシルである。
【００１０】
［４］Ｘ１〜Ｘ５が水素である、［３］項に記載の発光材料。
［５］Ｘ３がｔｅｒｔ−ブチルであり、Ｘ１、Ｘ２、Ｘ４およびＸ５が水素である、［３］項に記載の発光材料。
［６］Ｘｌ、Ｘ３およびＸ５のうち、少なくとも１つがメチルであり、残りが水素であり；Ｘ２およびＸ４が水素である、［３］項に記載の発光材料。
［７］Ｂ１およびＢ２がフェニルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［８］Ｂ１がフェニルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［９］Ｂ１が水素であり、Ｂ２がフェニルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００１１】
［１０］Ｂ１およびＢ２が２−ビフェニリルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［１１］Ｂ１が２−ビフェニリルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［１２］Ｂ１が水素であり、Ｂ２が２−ビフェニリルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００１２】
［１３］Ｂ１およびＢ２が３−ビフェニリルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［１４］Ｂ１が３−ビフェニリルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［１５］Ｂ１が水素であり、Ｂ２が３−ビフェニリルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００１３】
［１６］Ｂ１がｍ−ターフェニル−５’−イルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［１７］Ｂ１が水素であり、Ｂ２がｍ−ターフェニル−５’−イルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００１４】
［１８］Ｂ１がｍ−ターフェニル−３−イルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［１９］Ｂ１が水素であり、Ｂ２がｍ−ターフェニル−３−イルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００１５】
［２０］Ｂ１が１−ナフチルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［２１］Ｂ１が水素であり、Ｂ２が１−ナフチルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００１６】
［２２］Ｂ１が２−ナフチルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［２３］Ｂ１が水素であり、Ｂ２が２−ナフチルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００１７】
［２４］Ｂ１が２−（２−ナフチル）フェニルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［２５］Ｂ１が水素であり、Ｂ２が２−（２−ナフチル）フェニルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００１８】
［２６］Ｂ１が３，５−ジ（１−ナフチル）フェニルまたは３，５−ジ（２−ナフチル）フェニルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［２７］Ｂ１が水素であり、Ｂ２が３，５−ジ（１−ナフチル）フェニルまたは３，５−ジ（２−ナフチル）フェニルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００１９】
［２８］Ｂ１がｐ−ターフェニル−２’−イル、ｍ−ターフェニル−２−イル、ｏ−ターフェニル−２−イル、およびｐ−ターフェニル−２−イルから選択される１つの基であり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［２９］Ｂ１が水素であり、Ｂ２がｐ−ターフェニル−２’−イル、ｍ−ターフェニル−２−イル、ｏ−ターフェニル−２−イル、およびｐ−ターフェニル−２−イルから選択される１つの基であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００２０】
［３０］Ｂ１が５’−フェニル−ｍ−ターフェニル−２−イルまたは５’−フェニル−ｍ−ターフェニル−３−イルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［３１］Ｂ１が水素であり、Ｂ２が５’−フェニル−ｍ−ターフェニル−２−イルまたは５’−フェニル−ｍ−ターフェニル−３−イルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００２１】
［３２］Ｂ１がｍ−クアテルフェニル−２−イルまたはｍ−クアテルフェニル−３−イルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［３３］Ｂ１が水素であり、Ｂ２がｍ−クアテルフェニル−２−イルまたはｍ−クアテルフェニル−３−イルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００２２】
［３４］Ｂ１が６−（ｍ−ターフェニル−５’−イル）−２−ナフチルまたは４−（ｍ−ターフェニル−５’−イル）−１−ナフチルであり、Ｂ２が水素であり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
［３５］Ｂ１が水素であり、Ｂ２が６−（ｍ−ターフェニル−５’−イル）−２−ナフチルまたは４−（ｍ−ターフェニル−５’−イル）−１−ナフチルであり；Ｘ１およびＸ５が独立に水素またはメチルであり、Ｘ２およびＸ４が水素であり、Ｘ３が水素、ｔｅｒｔ−ブチルまたはメチルである、［３］項に記載の発光材料。
【００２３】
［３６］陽極および陰極により挟持された、少なくとも正孔輸送層、発光層および電子輸送層を、基板上に有する有機電界発光素子において、該発光層が［１］〜［３５］のいずれか１項に記載の発光材料を含有する有機電界発光素子。
［３７］発光層が、発光性のドーパントとして、ペリレン誘導体、ボラン誘導体、アミン含有スチリル誘導体、芳香族アミン誘導体、クマリン誘導体、ピラン誘導体、イリジウム錯体、および白金錯体から選ばれる少なくとも１つを含有することを特徴とする、［３６］項に記載の有機電界発光素子。
［３８］発光層が、発光性のドーパントとしてペリレン誘導体を含有することを特徴とする、［３６］項に記載の有機電界発光素子。
【００２４】
［３９］発光層が、発光性のドーパントとしてボラン誘導体を含有することを特徴とする、［３６］項に記載の有機電界発光素子。
［４０］発光層が、発光性のドーパントとしてアミン含有スチリル誘導体を含有することを特徴とする、［３６］項に記載の有機電界発光素子。
［４１］発光層が、発光性のドーパントとして芳香族アミン誘導体を含有することを特徴とする、［３６］項に記載の有機電界発光素子。
［４２］発光層が、発光性のドーパントとしてクマリン誘導体を含有することを特徴とする、［３６］項に記載の有機電界発光素子。
［４３］発光層が、発光性のドーパントとしてピラン誘導体を含有することを特徴とする、［３６］項に記載の有機電界発光素子。
［４４］発光層が、発光性のドーパントとしてイリジウム錯体を含有することを特徴とする、［３６］項に記載の有機電界発光素子。
［４５］発光層が、発光性のドーパントとして白金錯体を含有することを特徴とする、［３６］項に記載の有機電界発光素子。
【００２５】
［４６］電子輸送層がキノリノール系金属錯体を含有することを特徴とする、［３６］〜［４５］のいずれか１項に記載の有機電界発光素子。
［４７］電子輸送層がピリジン誘導体およびフェナントロリン誘導体の少なくとも１つを含有することを特徴とする、［３６］〜［４５］のいずれか１項に記載の有機電界発光素子。
【発明の効果】
【００２６】
本発明の発光材料は、蛍光量子収率が高いこと、耐熱性が高いこと等から、有機ＥＬ素子の発光層に用いる化合物、特にホストとして適している。本発明の発光材料は、様々な色の発光に使用できるが、特に青色発光に優れている。この発光材料を用いることで、高い発光効率、低い駆動電圧、優れた耐熱性、長い寿命を有する有機ＥＬ素子を得ることができる。本発明の有機ＥＬ素子を用いることにより、フルカラー表示等の高性能のディスプレイ装置を作成できる。
【発明を実施するための最良の形態】
【００２７】
以下、本発明をさらに詳細に説明する。
本発明の第１は、式（１）で表される、アントラセン骨格を有する発光材料である。
2006045503.tif 000004
式（１）中、Ｒ１〜Ｒ４は、独立して、水素、炭素数１〜２４のアルキルまたは炭素数１〜２４のアルコキシである。炭素数１〜２４のアルキルの具体例は、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｔｅｒｔ−ペンチル、ネオペンチル、ｎ−ヘキシル、イソヘキシル、１−メチルペンチル、２−メチルペンチル、ｎ−ヘキシル、イソヘキシル、１−メチルペンチル、２−メチルペンチル、５−メチルへキシル等である。
【００２８】
炭素数１〜２４のアルコキシの具体例は、メトキシ、エトキシ、プロピルオキシ、イソプロピルオキシ、ｎ−ブチルオキシ、イソブチルオキシ、ｓｅｃ−ブチルオキシ、ｔｅｒｔ−ブチルオキシ、ｎ−ペンチルオキシ、イソペンチルオキシ、ｔｅｒｔ−ペンチルオキシ、ネオペンチルオキシ、ｎ−ヘキシルオキシ、イソヘキシルオキシ、１−メチルペンチルオキシ、２−メチルペンチルオキシ、ｎ−ヘキシルオキシ等である。
【００２９】
Ｒ１〜Ｒ４の好ましい例は、水素、メチルおよびｔｅｒｔ−ブチルであり、特に好ましい例は水素である。
【００３０】
Ａ1〜Ａ５は独立して、水素、炭素数１〜２４のアルキル、または炭素数３〜２４のシクロアルキルである。炭素数１〜２４のアルキルの具体例は、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｔｅｒｔ−ペンチル、ネオペンチル、ｎ−ヘキシル、イソヘキシル、１−メチルペンチル、２−メチルペンチル、ｎ−ヘキシル、イソヘキシル、１−メチルペンチル、２−メチルペンチル、５−メチルへキシル等である。
【００３１】
炭素数３〜２４のシクロアルキルの具体例は、シクロプロピル、シクロブチル、シクロぺンチル、シクロヘキシル等である。
【００３２】
Ａ1〜Ａ５の好ましい例は、水素、メチル、ｔｅｒｔ−ブチルおよびシクロヘキシルであり、特に好ましい例は水素である。
【００３３】
Ｂ１およびＢ２は、独立して、水素、炭素数６〜２４のアリール、炭素数１〜２４のアルキル、または炭素数３〜２４のシクロアルキルである。以下にこれらの基について詳細に説明する。
【００３４】
第１に、炭素数６〜２４のアリールの具体例は、フェニル、２−ビフェニリル、３−ビフェニリル、４−ビフェニリル、ｍ−ターフェニル−２−イル、ｍ−ターフェニル−３−イル、ｍ−ターフェニル−４−イル、ｍ−ターフェニル−２’−イル、ｍ−ターフェニル−４’−イル、ｍ−ターフェニル−５’−イル、ｏ−ターフェニル−２−イル、ｏ−ターフェニル−３−イル、ｏ−ターフェニル−４−イル、ｏ−ターフェニル−３’−イル、ｏ−ターフェニル−４’−イル、ｐ−ターフェニル−２−イル、ｐ−ターフェニル−３−イル、ｐ−ターフェニル−４−イル、ｐ−ターフェニル−２’−イル、ｍ−クアテルフェニル−２−イル、ｍ−クアテルフェニル−３−イル、ｍ−クアテルフェニル−４−イル、ｏ−クアテルフェニル−２−イル、ｏ−クアテルフェニル−３−イル、ｏ−クアテルフェニル−４−イル、ｐ−クアテルフェニル−２−イル、ｐ−クアテルフェニル−３−イル、ｐ−クアテルフェニル−４−イル、１−ナフチル、２−ナフチル、１−フェナントリル、２−フェナントリル、３−フェナントリル、４−フェナントリル、９−フェナントリル、１−クリセニル、２−クリセニル、３−クリセニル、５−クリセニル、６−クリセニル、１−トリフェニレニル、２−トリフェニレニル等である。この炭素数６〜２４のアリールにおける任意の水素は炭素数１〜１２のアルキル、炭素数３〜１２のシクロアルキル、炭素数６〜１２のアリールで置き換えられてもよい。
【００３５】
任意の水素が炭素数１〜１２のアルキルで置き換えられた炭素数６〜２４のアリールの具体例は、ｏ−トリル、ｍ−トリル、ｐ−トリル、２，４−ジメチルフェニル、２，６−ジメチルフェニル、３，５−ジメチルフェニル、２，４，６−トリメチルフェニル、４−ｔｅｒｔ−ブチルフェニル、２，４−ジｔｅｒｔ−ブチルフェニル、２，４，６−トリｔｅｒｔ−ブチルフェニル、２−メチル−４−ビフェニリル、２−メチル−３−ビフェニリル、２−メチル−２−ビフェニル、３，５−ジ（２’−メチルフェニル）フェニル、３，５−ジ（３’−メチルフェニル）フェニル、３，５−ジ（４’−メチルフェニル）フェニル、３，５−ジ（４’−ｔｅｒｔ−ブチルフェニル）フェニル、３，５−ビス（２’、４’−ジメチルフェニル）フェニル、３，５−ビス（３’、５’−ジメチルフェニル）フェニル、４−メチル−１−ナフチル、４−ｔｅｒｔ−ブチル−１−ナフチル、６−メチル−２−ナフチル、６−ｔｅｒｔ−ブチル−２−ナフチル等である。
【００３６】
任意の水素が炭素数３〜１２のシクロアルキルで置き換えられた炭素数６〜２４のアリールの具体例は、２−シクロヘキシルフェニル、３−シクロヘキシルフェニル、４−シクロヘキシルフェニル、２、４−ジシクロヘキシルフェニル、３、５−ジシクロヘキシルフェニル、４−シクロヘキシル−１−ナフチル、６−シクロヘキシル−２−ナフチル等である。
【００３７】
任意の水素が炭素数６〜１２のアリールで置き換えられた炭素数６〜２４のアリールの具体例は、２−（１−ナフチル）フェニル、３−（１−ナフチル）フェニル、４−（１−ナフチル）フェニル、２−（２−ナフチル）フェニル、３−（２−ナフチル）フェニル、４−（２−ナフチル）フェニル、３，５−ジ（１−ナフチル）−フェニル、３，５−ジ（２−ナフチル）−フェニル、２，４−ジ（１−ナフチル）−フェニル、２，４−ジ（２−ナフチル）−フェニル、５−（１−ナフチル）−３−ビフェニリル、５−（２−ナフチル）−３−ビフェニリル、３，５−ビス（２−ビフェニリル）フェニル、３，５−ビス（３−ビフェニリル）フェニル、３，５−ビス（４−ビフェニリル）フェニル、５’−フェニル−ｍ−ターフェニル−２−イル、５’−フェニル−ｍ−ターフェニル−３−イル、５’−フェニル−ｍ−ターフェニル−４−イル、５’−（１−ナフチル）−ｍ−ターフェニル−２−イル、５’−（１−ナフチル）−ｍ−ターフェニル−３−イル、５’−（１−ナフチル）−ｍ−ターフェニル−４−イル、５’−（２−ナフチル）−ｍ−ターフェニル−２−イル、５’−（２−ナフチル）−ｍ−ターフェニル−３−イル、５’−（２−ナフチル）−ｍ−ターフェニル−４−イル、４−フェニル−１−ナフチル、６−フェニル−２−ナフチル、２，２’−ビナフチル−６−イル、１，２’−ビナフチル−６’−イル、１，２’−ビナフチル−４−イル、１，１’−ビナフチル−４−イル、４−（２−ビフェニリル）−１−ナフチル、４−（３−ビフェニリル）−１−ナフチル、４−（４−ビフェニリル）−１−ナフチル、４−（ｍ−ターフェニル−５’−イル）−１−ナフチル、６−（２−ビフェニリル）−２−ナフチル、６−（３−ビフェニリル）−２−ナフチル、６−（４−ビフェニリル）−２−ナフチル、６−（ｍ−ターフェニル−５’−イル）−２−ナフチル等である。
【００３８】
第２に、炭素数１〜２４のアルキルの具体例は、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｔｅｒｔ−ペンチル、ネオペンチル、ｎ−ヘキシル、イソヘキシル、１−メチルペンチル、２−メチルペンチル、ｎ−ヘキシル、イソヘキシル、１−メチルペンチル、２−メチルペンチル、５−メチルへキシル等である。この炭素数１〜２４のアルキルにおける任意の−ＣＨ２−は−Ｏ−で置き換えられてもよい。また、この炭素数１〜２４のアルキルにおけるナフタレンに直結している−ＣＨ２−を除く任意の−ＣＨ２−は炭素数６〜２４のアリーレンで置き換えられてもよい。炭素数６〜２４のアリーレンの具体例は、１，２−フェニレン、１，３−フェニレン、１，４−フェニレン、ナフタレン１，４−ジイル、ナフタレン−２，６−ジイルなどである。
【００３９】
任意の−ＣＨ２−が−Ｏ−で置き換えられた炭素数１〜２４のアルキルの具体例は、メトキシ、エトキシ、プロピルオキシ、イソプロピルオキシ、ｎ−ブチルオキシ、イソブチルオキシ、ｓｅｃ−ブチルオキシ、ｔｅｒｔ−ブチルオキシ、ｎ−ペンチルオキシ、イソペンチルオキシ、ｔｅｒｔ−ペンチルオキシ、ネオペンチルオキシ、ｎ−ヘキシルオキシ、イソヘキシルオキシ、１−メチルペンチルオキシ、２−メチルペンチルオキシ、ｎ−ヘキシルオキシ等である。ナフタレンに直結している−ＣＨ２−を除く任意の−ＣＨ２−が炭素数６〜２４のアリーレンで置き換えられた炭素数１〜２４のアルキルの具体例は、２−フェニルエチル、２−（４−メチルフェニル）エチル、１−メチル−１−フェニルエチル、1，1−ジメチル−２−フェニルエチル、トリチル、２−（４−ビフェニリル）エチル、２−（４’−メチル−ビフェニリル）エチル、２−（４−メチル−１−ナフチル）エチル、２−（６−メチル−２−ナフチル）エチルなどである。
【００４０】
任意の−ＣＨ２−が−Ｏ−で置き換えられ、かつナフタレンに直結している−ＣＨ２−を除く任意の−ＣＨ２−が炭素数６〜２４のアリーレンで置き換えられた炭素数１〜２４のアルキルの具体例は、フェノキシ、ｏ−トリルオキシ、ｍ−トリルオキシ、ｐ−トリルオキシ、１−ナフトキシ、２−ナフトキシ、２，４−ジメチルフェノキシ、２，６−ジメチルフェノキシ、２，４，６−トリメチルフェノキシ、４−ｔｅｒｔ−ブチルフェノキシ、２，４−ジｔｅｒｔ−ブチルフェノキシ、２，４，６−トリｔｅｒｔ−ブチルフェノキシ、２−フェニルエトキシ、２−（４−メチルフェニル）エトキシ等である。
【００４１】
第３に、炭素数３〜２４のシクロアルキルの具体例は、シクロプロピル、シクロブチル、シクロぺンチル、シクロヘキシル等である。この炭素数３〜２４のシクロアルキルにおける任意の水素は炭素数１〜２４のアルキル、炭素数６〜２４のアリールで置き換えられてもよい。
【００４２】
任意の水素が炭素数１〜２４のアルキルで置き換えられた炭素数３〜２４のシクロアルキルの具体例は、２−メチルシクロヘキシル、３−メチルシクロヘキシル、４−メチルシクロヘキシル、２，４、６−トリメチルシクロヘキシル、２−ｔｅｒｔ−ブチルシクロヘキシル、３−ｔｅｒｔ−ブチルシクロヘキシル、４−ｔｅｒｔ−ブチルシクロヘキシル、２，４、６−トリ−ｔｅｒｔ−ブチルシクロヘキシル等である。任意の水素が炭素数６〜２４のアリールで置き換えられた炭素数３〜１２のシクロアルキルの具体例は、２−フェニルシクロヘキシル、３−フェニルシクロヘキシル、４−フェニルシクロヘキシル、２，４−ジフェニルシクロヘキシル、３，５−ジフェニルシクロヘキシル等である。
【００４３】
Ｂ１およびＢ２の好ましい例は、水素、メチル、ｔｅｒｔ−ブチル、フェニル、２−ビフェニリル、３−ビフェニリル、４−ビフェニリル、ｍ−ターフェニル−４’−イル、ｍ−ターフェニル−５’−イル、ｐ−ターフェニル−２’−イル、ｐ−ターフェニル−２−イル、ｍ−ターフェニル−２−イル、ｍ−ターフェニル−３−イル、ｏ−ターフェニル−２−イル、ｏ−ターフェニル−３−イル、３，５−ジ（２−ナフチル）フェニル、３，５−ジ（１−ナフチル）フェニル、１−ナフチル、２−ナフチル、４−フェニル−１−ナフチル、６−フェニル−２−ナフチル、１，２’−ビナフチル−４−イル、２，２’−ビナフチル−６−イル、９−フェナントリル、２−トリフェニレニル、２−（２−ナフチル）フェニル、５’−フェニル−ｍ−ターフェニル−２−イル、５’−フェニル−ｍ−ターフェニル−３−イル、ｍ−クアテルフェニリル−２−イル、ｍ−クアテルフェニリル−３−イル、６−（ｍ−ターフェニル−５’−イル）−２−ナフチル、４−（ｍ−ターフェニル−５’−イル）−１−ナフチル等である。特に好ましい例は、２−ビフェニリル、３−ビフェニリル、ｍ−ターフェニル−５’−イル、ｍ−ターフェニル−３−イル、１−ナフチル、２−ナフチル等である。
【００４４】
Ｂ１およびＢ２の両方が上記の基であってもよいし、どちらか片方が上記の基であって、他方が水素であってもよい。Ｂ１またはＢ２が嵩高い基であると、その基の立体障害によって発光波長が低波長側にシフトするので、ホストとして好ましい。またＢ１またはＢ２が嵩高い基であると、得られる化合物のガラス転移温度が高くなるので、好ましい。ＥＬ素子を作成した場合に、ガラス転移温度が低いと時間経過とともに結晶化が進み、発光効率や安定性が変化してしまう可能性があるが、ガラス転移温度が高ければこの様な経時変化が小さくなる。ただし、Ｂ１およびＢ２の両方があまりに嵩高い基である場合はそれらの基による立体障害によって、合成が困難になる場合がある。
【００４５】
Ｂ１またはＢ２のどちらの位置に上記の基を導入するかによって、得られる化合物の特性は、それ程大きく変わらない。ただし、Ｂ１に導入した場合の方が、Ｂ２に導入する場合よりは、合成が容易であり、コスト的に有利である。
【００４６】
Ｘ１〜Ｘ５は、独立して、水素、炭素数１〜２４のアルキル、または炭素数３〜２４のシクロアルキルである。炭素数１〜２４のアルキルの具体例は、メチル、エチル、ｎ−プロピル、イソプロピル、ｎ−ブチル、イソブチル、ｓｅｃ−ブチル、ｔｅｒｔ−ブチル、ｎ−ペンチル、イソペンチル、ｔｅｒｔ−ペンチル、ネオペンチル、ｎ−ヘキシル、イソヘキシル、１−メチルペンチル、２−メチルペンチル、ｎ−ヘキシル、イソヘキシル、１−メチルペンチル、２−メチルペンチル、５−メチルへキシル等である。この炭素数１〜２４のアルキルにおける任意の−ＣＨ２−は、−Ｏ−で置き換えられてもよい。また、この炭素数１〜２４のアルキルにおけるナフタレンに直結している−ＣＨ２−を除く任意の−ＣＨ２−は炭素数６〜２４のアリーレンで置き換えられてもよい。炭素数６〜２４のアリーレン例は前記と同じである。
【００４７】
任意の−ＣＨ２−が−Ｏ−で置き換えられた炭素数１〜２４のアルキルの具体例は、メトキシ、エトキシ、プロピルオキシ、イソプロピルオキシ、ｎ−ブチルオキシ、イソブチルオキシ、ｓｅｃ−ブチルオキシ、ｔｅｒｔ−ブチルオキシ、ｎ−ペンチルオキシ、イソペンチルオキシ、ｔｅｒｔ−ペンチルオキシ、ネオペンチルオキシ、ｎ−ヘキシルオキシ、イソヘキシルオキシ、１−メチルペンチルオキシ、２−メチルペンチルオキシ、ｎ−ヘキシルオキシ等である。ナフタレンに直結している−ＣＨ２−を除く任意の−ＣＨ２−が炭素数６〜２４のアリーレンで置き換えられた炭素数１〜２４のアルキルの具体例は、２−フェニルエチル、２−（４−メチルフェニル）エチル、１−メチル−１−フェニルエチル、１，１−ジメチル−２−フェニルエチル、トリチル、２−（４−ビフェニリル）エチル、２−（４’−メチル−ビフェニリル）エチル、２−（４−メチル−１−ナフチル）エチル、２−（６−メチル−２−ナフチル）エチルなどである。
【００４８】
任意の−ＣＨ２−が−Ｏ−で置き換えられ、かつナフタレンに直結している−ＣＨ２−を除く任意の−ＣＨ２−が炭素数６〜２４のアリーレンで置き換えられた炭素数１〜２４のアルキルの具体例は、フェノキシ、ｏ−トリルオキシ、ｍ−トリルオキシ、ｐ−トリルオキシ、１−ナフトキシ、２−ナフトキシ、２，４−ジメチルフェノキシ、２，６−ジメチルフェノキシ、２，４，６−トリメチルフェノキシ、４−ｔｅｒｔ−ブチルフェノキシ、２，４−ジｔｅｒｔ−ブチルフェノキシ、２，４，６−トリｔｅｒｔ−ブチルフェノキシ、２−フェニルエトキシ、２−（４−メチルフェニル）エトキシ等である。
【００４９】
炭素数３〜２４のシクロアルキルの具体例は、シクロプロピル、シクロブチル、シクロぺンチル、シクロヘキシル等である。この炭素数３〜２４のシクロアルキルにおける任意の水素は炭素数１〜２４のアルキルまたは炭素数６〜１２のアリールで置き換えられてもよい。
【００５０】
任意の水素が炭素数１〜２４のアルキルで置き換えられた炭素数３〜２４のシクロアルキルの具体例は、２−メチルシクロヘキシル、３−メチルシクロヘキシル、４−メチルシクロヘキシル、２，４、６−トリメチルシクロヘキシル、２−ｔｅｒｔ−ブチルシクロヘキシル、３−ｔｅｒｔ−ブチルシクロヘキシル、４−ｔｅｒｔ−ブチルシクロヘキシル、２，４、６−トリ−ｔｅｒｔ−ブチルシクロヘキシル等である。任意の水素が炭素数６〜１２のアリールで置き換えられた炭素数３〜１２のシクロアルキルの具体例は、２−フェニルシクロヘキシル、３−フェニルシクロヘキシル、４−フェニルシクロヘキシル、２，４−ジフェニルシクロヘキシル、３，５−ジフェニルシクロヘキシル等である。
【００５１】
Ｘ1〜Ｘ５の好ましい例は、水素、メチル、ｔｅｒｔ−ブチルおよびシクロヘキシルであり、より好ましい例は水素、メチル、ｔｅｒｔ−ブチルである。さらに好ましい例をフェニルの構造にて以下に示す。
2006045503.tif 000005
【００５２】
本発明の発光材料（１）の具体例は以下の式（２）〜（１０３）の化合物であるが、本発明はこれらの具体的な構造の開示によって限定されることはない。
【００５３】
2006045503.tif 000006
【００５４】
2006045503.tif 000007
【００５５】
2006045503.tif 000008
【００５６】
2006045503.tif 000009
【００５７】
2006045503.tif 000010
【００５８】
2006045503.tif 000011
【００５９】
2006045503.tif 000012
【００６０】
2006045503.tif 000013
【００６１】
2006045503.tif 000014
【００６２】
2006045503.tif 000015
【００６３】
2006045503.tif 000016
【００６４】
2006045503.tif 000017
【００６５】
2006045503.tif 000018
【００６６】
2006045503.tif 000019
【００６７】
2006045503.tif 000020
【００６８】
上記の具体例の中でも化合物（２０）、（２９）、（３０）、（３１）、（３２）、（３３）、（３４）、（３７）、（３８）、（３９）、（４０）、（４１）、（４３）、（４４）、（４５）、（４７）、（４８）、（５５）、（５６）、（６４）、（６９）、（７０）、（７１）および（７５）が好ましい。さらに化合物（３１）、（３２）、（３７）、（３９）、（４０）、（４３）、（４４）、（４７）および（５５）がより好ましい。
【００６９】
本発明の発光材料は鈴木カップリング反応のような既知の合成法を利用して合成することができる。鈴木カップリング反応は、塩基の存在下パラジウム触媒を用いて、芳香族ハライドと芳香族ボロン酸とをカップリングする方法である。この方法で発光材料（１）を得る反応経路の具体例は下記の通りである。
2006045503.tif 000021
2006045503.tif 000022
上式中、Ｒ１〜Ｒ４、Ｘ１〜Ｘ５、Ａ１〜Ａ５、Ｂ１およびＢ２は前記と同一である。
【００７０】
この反応で用いられるパラジウム触媒の具体例は、Ｐｄ（ＰＰｈ３）４、ＰｄＣｌ２（ＰＰｈ３）２、Ｐｄ（ＯＡｃ）２、トリス（ジベンジリデンアセトン）二パラジウム（０）、トリス（ジベンジリデンアセトン）二パラジウムクロロホルム錯体（０）等である。反応促進するため、場合によりこれらのパラジウム化合物にホスィン化合物を加えてもよい。そのホスィン化合物の具体例は、トリ（ｔｅｒｔ−ブチル）ホスフィン、トリシクロヘキシルホスフィン、１−（Ｎ，Ｎ−ジメチルアミノメチル）−２−（ジｔｅｒｔ−ブチルホスフィノ）フェロセン、１−（Ｎ，Ｎ−ジブチルアミノメチル）−２−（ジｔｅｒｔ−ブチルホスフィノ）フェロセン、１−（メトキシメチル）−２−（ジｔｅｒｔ−ブチルホスフィノ）フェロセン、１，１’−ビス（ジｔｅｒｔ−ブチルホスフィノ）フェロセン、２，２’−ビス（ジｔｅｒｔ−ブチルホスフィノ）−１，１’−ビナフチル、２−メトキシ−２’−（ジｔｅｒｔ−ブチルホスフィノ）−１，１’−ビナフチル等である。この反応で用いられる塩基の具体例は、炭酸ナトリウム、炭酸カリウム、炭酸セシウム、炭酸水素ナトリウム、水酸化ナトリウム、水酸化カリウム、水酸化バリウム、ナトリウムエトキシド、ナトリウムｔｅｒｔ−ブトキシド、酢酸ナトリウム、リン酸三カリウム、フッ化カリウム等である。さらに、この反応で用いられる溶媒の具体例は、ベンゼン、トルエン、キシレン、Ｎ，Ｎ−ジメチルホルムアミド、テトラヒドロフラン、ジエチルエ−テル、ｔｅｒｔ−ブチルメチルエ−テル、１，４−ジオキサン、メタノ−ル、エタノール、イソプロピルアルコ−ル等である。これらの溶媒は、反応させる芳香族ハライドおよび芳香族ボロン酸の構造に応じて適宜選択できる。溶媒は単独で用いてもよく、混合溶媒として用いてもよい。
【００７１】
本発明の発光材料は、固体状態において強い蛍光を持つ化合物であり様々な色の発光に使用できるが、特に青色発光に適している。本発明の発光材料は、非対称の分子構造を持っているため、有機ＥＬ素子作製時にアモルファス状態を形成しやすい。本発明の発光材料は、耐熱性に優れ、電界印加時においても安定である。以上の理由により、本発明の発光材料は電界発光型素子の発光材料として優れている。
【００７２】
本発明の発光材料は、ホスト発光材料として有効である。本発明の発光材料の発光波長が短く青色ホスト発光材料として優れているが、青色以外の発光にも使用することが可能である。本発明の発光材料をホスト材料として使用すると、エネルギー移動が効率よく行われ、高効率、長寿命の発光素子が得られる。
【００７３】
本発明の第２は、発光層が本発明の式（１）で表される発光材料を含有する有機ＥＬ素子である。本発明の有機ＥＬ素子は、高効率、長寿命であるばかりでなく、駆動電圧が低く、保存時および駆動時の耐久性が高い。
【００７４】
本発明の有機ＥＬ素子の構造は各種の態様があるが、基本的には陽極と陰極との間に少なくとも正孔輸送層、発光層、電子輸送層を挟持した多層構造である。素子の具体的な構成の例は、（１）陽極／正孔輸送層／発光層／電子輸送層／陰極、（２）陽極／正孔注入層／正孔輸送層／発光層／電子輸送層／陰極、（３）陽極／正孔注入層／正孔輸送層／発光層／電子輸送層／電子注入層／陰極、等である。
【００７５】
本発明の発光材料は、高い発光量子効率、正孔注入性、正孔輸送性、電子注入性および電子輸送性を持っているので、発光材料として発光層に有効に使用できる。本発明の有機ＥＬ素子は、本発明の発光材料のみで発光層を形成することができる。本発明の有機ＥＬ素子は、本発明の発光材料と他の発光材料もしくは発光性ドーパント材料と組み合わせることにより、発光輝度や発光効率の向上させたり、青色、緑色、赤色や白色の発光を得ることもできる。さらに組み合わせる発光材料によっては、本発明の発光材料を発光性ドーパントとしても使用することも可能である。有機ＥＬ素子の発光効率を高めたり、寿命を長くするためには、本発明の発光材料と他の発光材料もしくは発光性ドーパントと併用することが好ましい。
【００７６】
本発明の発光材料と共に発光層に使用できる他の発光材料または発光性ドーパントは、高分子学会編、高分子機能材料シリーズ“光機能材料”、共同出版(１９９１)、Ｐ２３６に記載されているような昼光蛍光材料、蛍光増白剤、レーザー色素、有機シンチレータ、各種の蛍光分析試薬等の発光材料、城戸淳二監修、“有機ＥＬ材料とディスプレイ”シーエムシー社出版（２００１）Ｐ１５５〜１５６に記載されているようなドーパント材料、Ｐ１７０〜１７２に記載されているような３重項材料の発光材料等である。
【００７７】
他の発光材料または発光性ドーパントとして使用できる化合物は、多環芳香族化合物、ヘテロ芳香族化合物、有機金属錯体、色素、高分子系発光材料、スチリル誘導体、芳香族アミン誘導体、クマリン誘導体、ボラン誘導体、オキサジン誘導体、スピロ環を有する化合物、オキサジアゾール誘導体、フルオレン誘導体等である。多環芳香族化合物の例は、アントラセン誘導体、フェナントレン誘導体、ナフタセン誘導体、ピレン誘導体、クリセン誘導体、ペリレン誘導体、コロネン誘導体、ルブレン誘導体等である。ヘテロ芳香族化合物の例は、ジアルキルアミノ基またはジアリールアミノ基を有するオキサジアゾール誘導体、ピラゾロキノリン誘導体、ピリジン誘導体、ピラン誘導体、フェナントロリン誘導体、シロール誘導体、トリフェニルアミノ基を有するチオフェン誘導体、キナクリドン誘導体等である。有機金属錯体の例は、亜鉛、アルミニウム、ベリリウム、ユーロピウム、テルビウム、ジスプロシウム、イリジウム、白金等と、キノリノール誘導体、ベンゾキサゾ−ル誘導体、ベンゾチアゾール誘導体、オキサジアゾール誘導体、チアジアゾール誘導体、フェニルピリジン誘導体、フェニルベンゾイミダゾール誘導体、ピロール誘導体、ピリジン誘導体、フェナントロリン誘導体等との錯体である。色素の例は、キサンテン誘導体、ポリメチン誘導体、ポルフィリン誘導体、クマリン誘導体、ジシアノメチレンピラン誘導体、ジシアノメチレンチオピラン誘導体、オキソベンズアントラセン誘導体、カルボスチリル誘導体、ペリレン誘導体、ベンゾオキサゾール誘導体、ベンゾチアゾール誘導体、ベンゾイミダゾール誘導体等の色素が挙げられる。高分子系発光材料の例は、ポリパラフェニルビニレン誘導体、ポリチオフェン誘導体、ポリビニルカルバゾ−ル誘導体、ポリシラン誘導体、ポリフルオレン誘導体、ポリパラフェニレン誘導体等である。スチリル誘導体の例は、アミン含有スチリル誘導体、スチリルアリーレン誘導体等である。
【００７８】
特に、発光性のドーパントとしては、ペリレン誘導体、ボラン誘導体、アミン含有スチリル誘導体、芳香族アミン誘導体、クマリン誘導体、ピラン誘導体、イリジウム錯体または白金錯体が好ましい。ペリレン誘導体の具体例は、３，１０−ビス（２，６−ジメチルフェニル）ペリレン、３，１０−ビス（２，４，６−トリメチルフェニル）ペリレン、３，１０−ジフェニルペリレン、３，４−ジフェニルペリレン、２，５，８，１１−テトラ−ｔｅｒｔ−ブチルペリレン、３，４，９，１０−テトラフェニルペリレン、３−（１’−ピレニル）−８，１１−ジ（ｔｅｒｔ−ブチル）ペリレン、３−（９’−アントリル）−８，１１−ジ（ｔｅｒｔ−ブチル）ペリレン、３，３’−ビス（８，１１−ジ（ｔｅｒｔ−ブチル）ペリレニル）等である。ボラン誘導体の具体例は、１，８−ジフェニル−１０−（ジメシチルボリル）アントラセン、９−フェニル−１０−（ジメシチルボリル）アントラセン、４−（９’−アントリル）ジメシチルボリルナフタレン、４−（１０’−フェニル−９’−アントリル）ジメシチルボリルナフタレン、９−（ジメシチルボリル）アントラセン、９−（４’−ビフェニリル）−１０−（ジメシチルボリル）アントラセン、９−（４’−（Ｎ−カルバゾリル）フェニル）−１０−（ジメシチルボリル）アントラセン等である。クマリン誘導体の具体例は、クマリン−６、クマリン−３３４等である。
【００７９】
アミン含有スチリル誘導体の具体例は、Ｎ，Ｎ，Ｎ’，Ｎ’−テトラ（４−ビフェニリル）−４、４’−ジアミノスチルベン、Ｎ，Ｎ，Ｎ’，Ｎ’−テトラ（１−ナフチル）−４、４’−ジアミノスチルベン、Ｎ，Ｎ，Ｎ’，Ｎ’−テトラ（２−ナフチル）−４、４’−ジアミノスチルベン、Ｎ，Ｎ’−ジ（２−ナフチル）−Ｎ，Ｎ’−ジフェニル−４、４’−ジアミノスチルベン、Ｎ，Ｎ’−ジ（９−フェナントリル）−Ｎ，Ｎ’−ジフェニル−４、４’−ジアミノスチルベン、４，４’−ビス[４”−ビス（ジフェニルアミノ）スチリル]−ビフェニル、１，４−ビス[４’−ビス（ジフェニルアミノ）スチリル]−ベンゼン、２，７−ビス[４’−ビス（ジフェニルアミノ）スチリル]−９，９−ジメチルフルオレン、４，４’−ビス（９−エチル−３−カルバゾビニレン）−ビフェニル、４，４’−ビス（９−フェニル−３−カルバゾビニレン）−ビフェニル等である
【００８０】
芳香族アミン誘導体の具体例は、Ｎ，Ｎ，Ｎ，Ｎ−テトラフェニルアントラセン−９，１０−ジアミン、９，１０−ビス（４−ジフェニルアミノ−フェニル）アントラセン、９，１０−ビス（４−ジ（１−ナフチルアミノ）フェニル）アントラセン、９，１０−ビス（４−ジ（２−ナフチルアミノ）フェニル）アントラセン、１０−ジ−ｐ−トリルアミノ−９−（４−ジ−ｐ−トリルアミノ−１−ナフチル）アントラセン、１０−ジフェニルアミノ−９−（４−ジフェニルアミノ−１−ナフチル）アントラセン、１０−ジフェニルアミノ−９−（６−ジフェニルアミノ−２−ナフチル）アントラセン、[４−（４−ジフェニルアミノ−フェニル）ナフタレン−１−イル]−ジフェニルアミン、[４−（４−ジフェニルアミノ−フェニル）ナフタレン−１−イル]−ジフェニルアミン、[６−（４−ジフェニルアミノ−フェニル）ナフタレン−２−イル]−ジフェニルアミン、４，４’−ビス[４−ジフェニルアミノナフタレン−１−イル]ビフェニル、４，４’−ビス[６−ジフェニルアミノナフタレン−２−イル]ビフェニル、４，４”−ビス[４−ジフェニルアミノナフタレン−１−イル]−ｐ−ターフェニル、４，４”−ビス[６−ジフェニルアミノナフタレン−２−イル]−ｐ−ターフェニル等である。
【００８１】
ピラン誘導体の具体例は、下記のＤＣＭ、ＤＣＪＴＢ等である。
2006045503.tif 000023
【００８２】
イリジウム錯体の具体例は、下記のＩｒ（ｐｐｙ）３等である。
2006045503.tif 000024
【００８３】
白金錯体の具体例は、下記のＰｔＯＥＰ等である。
2006045503.tif 000025
【００８４】
ドーパントの使用量はドーパントによって異なり、そのドーパントの特性に合わせて決めれば良い。ドーパントの使用量の目安は発光材料全体の０．００１〜５０重量％であり、好ましくは０．１〜１０重量％である。
【００８５】
本発明の有機ＥＬ素子に使用される電子輸送材料および電子注入材料は、光導電材料において電子伝達化合物として使用できる化合物、有機ＥＬ素子の電子注入層および電子輸送層に使用できる化合物の中から任意に選択して用いることができる。
【００８６】
このような電子伝達化合物の具体例は、キノリノール系金属錯体、ピリジン誘導体、フェナントロリン誘導体、ジフェニルキノン誘導体、ペリレン誘導体、オキサジアゾール誘導体、チオフェン誘導体、トリアゾール誘導体、チアジアゾール誘導体、オキシン誘導体の金属錯体、キノキサリン誘導体、キノキサリン誘導体のポリマー、ベンザゾール類化合物、ガリウム錯体、ピラゾール誘導体、パ−フルオロ化フェニレン誘導体、トリアジン誘導体、ピラジン誘導体、ベンゾキノリン誘導体、イミダゾピリジン誘導体、ボラン誘導体等である。
【００８７】
電子伝達化合物の好ましい例は、キノリノール系金属錯体、ピリジン誘導体またはフェナントロリン誘導体である。キノリノール系金属錯体の具体例は、トリス（８−ヒドロキシキノリン）アルミニウム（以下、ＡＬＱと略記する。）、ビス（１０−ヒドロキシベンゾ[ｈ]キノリン）ベリリウム、トリス（４−メチル−８−ヒドロキシキノリン）アルミニウム、ビス（２−メチル−８−ヒドロキシキノリン）−（４−フェニルフェノ−ル）アルミニウム等である。ピリジン誘導体の具体例は、２，５−ビス（６’−（２’，２”−ビピリジル）−１，１−ジメチル−３，４−ジフェニルシロール（以下、ＰｙＰｙＳＰｙＰｙと略記する）、９，１０−ジ（２’，２”−ビピリジル）アントラセン、２，５−ジ（２’，２”−ビピリジル）チオフェン、２，５−ジ（３’，２”−ビピリジル）チオフェン、６’６”−ジ（２−ピリジル）２，２’：４’，３”：２”，２'''−クアテルピリジン等である。フェナントロリン誘導体の具体例は、４，７−ジフェニル−１，１０−フェナントロリン、２，９−ジメチル−４，７−ジフェニル−１，１０−フェナントロリン、９，１０−ジ（１，１０−フェナントロリン−２−イル）アントラセン、２，６−ジ（１，１０−フェナントロリン−５−イル）ピリジン、１，３，５−トリ（１，１０−フェナントロリン−５−イル）ベンゼン、９，９’−ジフルオル−ビス（１，１０−フェナントロリン−５−イル）等である。特にピリジン誘導体、フェナントロリン誘導体を電子輸送層または電子注入層に用いると、低電圧、高効率を実現できる。
【００８８】
本発明の有機ＥＬ素子に使用される正孔注入材料および正孔輸送材料については、光導電材料において、正孔の電荷輸送材料として従来から慣用されている化合物や、有機ＥＬ素子の正孔注入層および正孔輸送層に使用されている公知のものの中から任意のものを選択して用いることができる。それらの具体例は、カルバゾ−ル誘導体、トリアリールアミン誘導体、フタロシアニン誘導体等である。カルバゾ−ル誘導体の具体例は、Ｎ−フェニルカルバゾ−ル、ポリビニルカルバゾ−ル等である。トリアリールアミン誘導体の具体例は、芳香族第３級アミンを主鎖あるいは側鎖に持つポリマー、１，１−ビス(４−ジ−ｐ−トリルアミノフェニル)シクロヘキサン、Ｎ，Ｎ’−ジフェニル−Ｎ，Ｎ’−ジ（３−メチルフェニル）−４，４'−ジアミノビフェニル、Ｎ，Ｎ’−ジフェニル−Ｎ，Ｎ’−ジナフチル−４，４'−ジアミノビフェニル（以下、ＮＰＤと略記する。）、４，４’，４”−トリス｛Ｎ−（３−メチルフェニル）−Ｎ−フェニルアミノ｝トリフェニルアミン、スタ−バ−ストアミン誘導体等である。フタロシアニン誘導体の具体例は、無金属フタロシアニン、銅フタロシアニン等である。
【００８９】
本発明の有機ＥＬ素子を構成する各層は、各層を構成すべき材料を蒸着法、スピンコート法またはキャスト法等の方法で薄膜とすることにより、形成することができる。このようにして形成された各層の膜厚については特に限定はなく、材料の性質に応じて適宜設定することができるが、通常２ｎｍ〜５０００ｎｍの範囲である。なお、発光材料を薄膜化する方法は、均質な膜が得やすく、かつピンホールが生成しにくい等の点から蒸着法を採用するのが好ましい。蒸着法を用いて薄膜化する場合、その蒸着条件は、本発明の発光材料の種類、分子累積膜の目的とする結晶構造および会合構造等により異なる。蒸着条件は一般的に、ボート加熱温度５０〜４００℃、真空度１０−６〜１０−３Ｐａ、蒸着速度０．０１〜５０ｎｍ／秒、基板温度−１５０〜＋３００℃、膜厚５ｎｍ〜５μｍの範囲で適宜設定することが好ましい。
【００９０】
本発明の有機ＥＬ素子は、前記のいずれの構造であっても、基板に支持されていることが好ましい。基板は機械的強度、熱安定性および透明性を有するものであればよく、ガラス、透明プラスチックフィルム等を用いることができる。陽極物質は４ｅＶより大きな仕事関数を有する金属、合金、電気伝導性化合物およびこれらの混合物を用いることができる。その具体例は、Ａｕ等の金属、ＣｕＩ、インジウムチンオキシド（以下、ＩＴＯと略記する）、ＳｎＯ２、ＺｎＯ等である。
【００９１】
陰極物質は４ｅＶより小さな仕事関数の金属、合金、電気伝導性化合物、およびこれらの混合物を使用できる。その具体例は、アルミニウム、カルシウム、マグネシウム、リチウム、マグネシウム合金、アルミニウム合金等である。合金の具体例は、アルミニウム／弗化リチウム、アルミニウム／リチウム、マグネシウム／銀、マグネシウム／インジウム等である。有機ＥＬ素子の発光を効率よく取り出すために、電極の少なくとも一方は光透過率を１０％以上にすることが望ましい。電極としてのシート抵抗は数百Ω／□以下にすることが好ましい。なお、膜厚は電極材料の性質にもよるが、通常１０ｎｍ〜１μｍ、好ましくは１０〜４００ｎｍの範囲に設定される。このような電極は、上述の電極物質を使用して、蒸着やスパッタリング等の方法で薄膜を形成させることにより作製することができる。
【００９２】
次に、本発明の発光材料を用いて有機ＥＬ素子を作成する方法の一例として、前述の陽極／正孔注入層／正孔輸送層／本発明の発光材料＋ドーパント（発光層）／電子輸送層／陰極からなる有機ＥＬ素子の作成法について説明する。適当な基板上に、陽極材料の薄膜を蒸着法により形成させて陽極を作製した後、この陽極上に正孔注入層および正孔輸送層の薄膜を形成させる。この上に本発明の発光材料とドーパントを共蒸着し薄膜を形成させて発光層とし、この発光層の上に電子輸送層を形成させ、さらに陰極用物質からなる薄膜を蒸着法により形成させて陰極とすることにより、目的の有機ＥＬ素子が得られる。なお、上述の有機ＥＬ素子の作製においては、作製順序を逆にして、陰極、電子輸送層、発光層、正孔輸送層、正孔注入層、陽極の順に作製することも可能である。
【００９３】
なお、発光材料とドーパントの共蒸着は周知の方法によりおこなった。すなわち、真空槽内の上部に基板を設置し、下方に２つの蒸発源を設置し、２つの蒸発源から同時に材料を蒸発させることにより、基板上に両材料を混合しながら堆積させた。ここで２つの蒸発源の間には仕切り板を設置し、基板の近傍および各蒸発源の近傍にはそれぞれ膜厚モニターを設置した。それぞれの材料を定められた蒸発速度で同時に蒸発させることにより、所望の混合比率の膜を得ることが出来る。なお２つの蒸発源の間に仕切り板があるため、各蒸発源の近傍に設置された膜厚モニターはもう一方の蒸発源から蒸発した分子は検知しないので、これを用いて、それぞれの蒸発速度を検知する。また基板の近傍に設置された膜厚モニターは両方の蒸発源から蒸発した分子を検知するので、これを用いて、堆積した膜厚を常時検知することにより、基板上に所望の膜厚の膜を調整することができる。本発明における共蒸着は前述の方法に限定されず、周知の方法でおこなうことができる。なお共蒸着の原理については、たとえば光学技術シリーズＩＩ  光学薄膜（第２版）１９８６年１０月１０日発行  共立出版（株）の第９．２章（第１５３頁）に二源蒸着法として開示されている。また実用的な装置の概要はたとえば光・薄膜技術マニュアル（増補改訂版）平成４年８月３１日発行  （株）オプトロニクス社の第３部第１章第１節（第１２５頁の第８図）に有機ポリマー蒸着合成装置として開示されている。また特開２００２−７６０２７号公報には有機共蒸着膜の製造方法が開示されている。有機ＥＬ素子の製造への応用については、例えばC.W.Tang, S.A.VanSlyke, and C.H.Chen, J.Appl.Phys. 65(9), 3610-3616, (1989)に開示されている。
【００９４】
このようにして得られた有機ＥＬ素子に直流電圧を印加する場合には、陽極を＋、陰極を−の極性として印加すればよく、電圧２〜４０Ｖ程度を印加すると、透明又は半透明の電極側（陽極又は陰極、および両方）より発光が観測できる。また、この有機ＥＬ素子は、交流電圧を印加した場合にも発光する。なお、印加する交流の波形は任意でよい。
本発明を実施例に基づいて更に詳しく説明する。
【実施例１】
【００９５】
化合物（３２）の合成
【００９６】
窒素雰囲気下、９−ブロモ−１０−フェニルアントラセン３．３３ｇ、６−（ｍ−ターフェニル−５’−イル）ナフチレン−２−ボロン酸４．８ｇをトルエンとエタノールの混合溶媒１００ｍｌ（トルエン／エタノール＝４／１）に溶かし、テトラキス（トリフェニルホスフィン）パラジウム（０）０．５８ｇを加えて５分間攪拌し、その後、２Ｍ炭酸ナトリウム水溶液１０ｍｌを加えて８時間還流した。加熱終了後反応液を冷却し、有機層を分取して、これを飽和食塩水で洗浄後、無水硫酸マグネシウムで乾燥した。乾燥剤を除去し、溶媒を減圧留去して得られた固体を、シリカゲルでカラム精製（溶媒：へプタン／トルエン＝３／１）を行った後、昇華精製して、目的の化合物（３２）３.７ｇを得た。ＭＳスペクトルおよびＮＭＲ測定により化合物（３２）の構造を確認した。他の物性は以下の通りであった。
融点：２８０℃、ガラス転移温度（Ｔｇ）：１４３℃  ［測定機器：Diamond DSC （PERKIN−ELMER社製）；  測定条件：  冷却速度200℃／Min.、昇温速度10℃／Min.]
蛍光量子収率／トルエン溶液：  ０．８２  ［測定機器：V−560（日本分光株式会社製）、FP−777W （日本分光株式会社製）]
【実施例２】
【００９７】
化合物（６９）の合成
【００９８】
窒素雰囲気下、９−ブロモ−１０−（ｔｅｒｔ−ブチルフェニル）アントラセン３．８９ｇ、６−（ｍ−ターフェニル−５’−イル）ナフチレン−２−ボロン酸４．８ｇをトルエンとエタノールの混合溶媒１００ｍｌ（トルエン／エタノール＝４／１）に溶かし、テトラキス（トリフェニルホスフィン）パラジウム（０）０．５８ｇを加えて５分間攪拌し、その後、２Ｍの炭酸ナトリウム水溶液１０ｍｌを加えて８時間還流した。加熱終了後反応液を冷却し、有機層を分取して、これを飽和食塩水で洗浄後、無水硫酸マグネシウムで乾燥した。乾燥剤を除去し、溶媒を減圧留去して得られた固体を、シリカゲルでカラム精製（溶媒：へプタン／トルエン＝３／１）を行った後、昇華精製して、化合物（６９）３.０ｇを得た。ＭＳスペクトルおよびＮＭＲ測定により化合物（６９）の構造を確認した。他の物性は以下の通りであった。
融点：３００℃、ガラス転移温度（Ｔｇ）：１６２℃  ［測定機器：Diamond DSC （PERKIN−ELMER社製）；  測定条件：  冷却速度200℃／Min.、昇温速度10℃／Min.]
【実施例３】
【００９９】
化合物（４０）の合成
【０１００】
窒素雰囲気下、２−（６−ブロモ−ナフチレン−２−イル）−[１、１’；４’,１”]ターフェニル４．３５ｇ、１０−フェニル−アントラセン−９−ボロン酸４．５ｇをトルエンとエタノールの混合溶媒５０ｍｌ（トルエン／エタノール＝４／１）に溶かし、テトラキス（トリフェニルホスフィン）パラジウム（０）０．３４ｇを加えて５分間攪拌し、その後、２Ｍ炭酸ナトリウム水溶液１０ｍｌを加えて１０時間還流した。加熱終了後反応液を冷却し、有機層を分取して、これを飽和食塩水で洗浄後、無水硫酸マグネシウムで乾燥した。乾燥剤を除去し、溶媒を減圧留去して得られた固体を、シリカゲルでカラム精製（溶媒：へプタン／トルエン＝３／１）を行った後、昇華精製して、目的の化合物（４０）４．９ｇを得た。ＭＳスペクトルおよびＮＭＲ測定により化合物（４０）の構造を確認した。他の物性は以下の通りであった。
融点：３０５℃、ガラス転移温度（Ｔｇ）：１４７℃  ［測定機器：Diamond DSC （PERKIN−ELMER社製）；  測定条件：  冷却速度200℃／Min.、昇温速度10℃／Min.］
【０１０１】
原料化合物を適宜選択することにより、上記の合成例に準じた方法で、本発明の他の発光材料を合成することができる。
【実施例４】
【０１０２】
ＩＴＯを１５０ｎｍの厚さに蒸着した２６ｍｍ×２８ｍｍ×０.７ｍｍのガラス基板（東京三容真空（株）製）を透明支持基板とした。この透明支持基板を市販の蒸着装置（真空機工（株）製）の基板ホルダ−に固定し、銅フタロシアニンを入れたモリブデン製蒸着用ボート、ＮＰＤを入れたモリブデン製蒸着用ボート、化合物（３２）を入れたモリブデン製蒸着用ボート、ＡＬＱを入れたモリブデン製蒸着用ボート、フッ化リチウムを入れたモリブデン製蒸着用ボート、およびアルミニウムを入れたタングステン製蒸着用ボートを装着した。真空槽を１×１０−３Ｐａまで減圧し、銅フタロシアニンが入った蒸着用ボートを加熱して、膜厚２０ｎｍになるように銅フタロシアニンを蒸着して正孔注入層を形成し、次いで、ＮＰＤ入りの蒸着用ボートを加熱して、膜厚３０ｎｍになるようにＮＰＤを蒸着して正孔輸送層を形成した。次に、化合物（３２）を入れたモリブデン製蒸着用ボートを加熱して、膜厚３５ｎｍになるように化合物（３２）を蒸着して発光層を形成した。次にＡＬＱ入りの蒸着用ボートを加熱して、膜厚１５ｎｍになるようにＡＬＱを蒸着して電子輸送層を形成した。以上の蒸着速度は０.１〜０.２ｎｍ／秒であった。その後、フッ化リチウム入りの蒸着用ボートを加熱して、膜厚０.５ｎｍになるように０.００３〜０.０１ｎｍ／秒の蒸着速度でフッ化リチウムを蒸着し、次いで、アルミニウム入りの蒸着用ボートを加熱して、膜厚１００ｎｍになるように０.２〜０.５ｎｍ／秒の蒸着速度でアルミニウムを蒸着することにより、有機ＥＬ素子を得た。ＩＴＯ電極を陽極、フッ化リチウム／アルミニウム電極を陰極として、約４．６Ｖの直流電圧を印加すると、約４ｍＡ／ｃｍ２の電流が流れ、発光効率３ｌｍ／Ｗで波長４３８ｎｍの青色の発光を得た。また、５０ｍＡ／ｃｍ２の定電流駆動を行ったところ、初期輝度１２００ｃｄ／ｍ２で、輝度半減時間は３００時間の寿命特性を示した。
【実施例５】
【０１０３】
化合物（３２）を化合物（６９）に替えた以外は、実施例４に準じた方法で有機ＥＬ素子を得た。ＩＴＯ電極を陽極、弗化リチウム／アルミニウム電極を陰極として、約４．８Ｖの直流電圧を印加すると、約４．２ｍＡ／ｃｍ２の電流が流れ、発光効率２．５ｌｍ／Ｗで波長４３９ｎｍの青色の発光を得た。また、５０ｍＡ／ｃｍ２の定電流駆動を行ったところ、初期輝度１１００ｃｄ／ｍ２で、輝度半減時間は２６０時間の寿命特性を示した。
【実施例６】
【０１０４】
実施例４で電子輸送層に用いたＡＬＱをＰｙＰｙＳＰｙＰｙに替えた以外は、実施例４に準じた方法で有機ＥＬ素子を得た。ＩＴＯ電極を陽極、弗化リチウム／アルミニウム電極を陰極として、約３Ｖの直流電圧を印加すると、約３ｍＡ／ｃｍ２の電流が流れ、発光効率３．８ｌｍ／Ｗで波長４４２ｎｍの青色の発光を得た。また、５０ｍＡ／ｃｍ２の定電流駆動を行ったところ、初期輝度１７００ｃｄ／ｍ２で、輝度半減時間は２００時間の寿命特性を示した。
【実施例７】
【０１０５】
ＩＴＯを１５０ｎｍの厚さに蒸着した２６ｍｍ×２８ｍｍ×０.７ｍｍのガラス基板（東京三容真空（株）製）を透明支持基板とした。この透明支持基板を市販の蒸着装置（真空機工（株）製）の基板ホルダ−に固定し、銅フタロシアニンを入れたモリブデン製蒸着用ボート、ＮＰＤを入れたモリブデン製蒸着用ボート、化合物（３２）を入れたモリブデン製蒸着用ボート、３，１０−ビス（２，６−ジメチルフェニル）ペリレンを入れたモリブデン製蒸着用ボート、ＡＬＱを入れたモリブデン製蒸着用ボート、フッ化リチウムを入れたモリブデン製蒸着用ボート、およびアルミニウムを入れたタングステン製蒸着用ボートを装着した。真空槽を１×１０−３Ｐａまで減圧し、銅フタロシアニンが入った蒸着用ボートを加熱して、膜厚２０ｎｍになるように銅フタロシアニンを蒸着して正孔注入層を形成し、次いで、ＮＰＤ入りの蒸着用ボートを加熱して、膜厚３０ｎｍになるようにＮＰＤを蒸着して正孔輸送層を形成した。次に、化合物（３２）を入れたモリブデン製蒸着用ボートおよび３，１０−ビス（２，６−ジメチルフェニル）ペリレンを入れたモリブデン製蒸着用ボートを加熱して、膜厚３５ｎｍになるように両化合物を共蒸着して発光層を形成した。このとき、３，１０−ビス（２，６−ジメチルフェニル）ペリレンのドープ濃度は約１重量％であった。次にＡＬＱ入りの蒸着用ボートを加熱して、膜厚１５ｎｍになるようにＡＬＱを蒸着して電子輸送層を形成した。以上の蒸着速度は０.１〜０.２ｎｍ／秒であった。その後、フッ化リチウム入りの蒸着用ボートを加熱して、膜厚０.５ｎｍになるように０.００３〜０.０１ｎｍ／秒の蒸着速度でフッ化リチウムを蒸着し、次いで、アルミニウム入りの蒸着用ボートを加熱して、膜厚１００ｎｍになるように０.２〜０.５ｎｍ／秒の蒸着速度でアルミニウムを蒸着することにより、有機ＥＬ素子を得た。ＩＴＯ電極を陽極、フッ化リチウム／アルミニウム電極を陰極として、約４．５Ｖの直流電圧を印加すると、約１．５ｍＡ／ｃｍ２の電流が流れ、発光効率４．５ｌｍ／Ｗで波長４６８ｎｍの青色の発光を得た。また、５０ｍＡ／ｃｍ２の定電流駆動を行ったところ、初期輝度２０００ｃｄ／ｍ２で、輝度半減時間は５００時間の寿命特性を示した。
【実施例８】
【０１０６】
実施例７で発光ドーパントに用いた３，１０−ビス（２，６−ジメチルフェニル）ペリレンを下記式（１０４）で表されるアミン含有スチリル誘導体に替えた以外は、実施例７に準じた方法で有機ＥＬ素子を得た。ＩＴＯ電極を陽極、フッ化リチウム／アルミニウム電極を陰極として、約４．３Ｖの直流電圧を印加すると、約１．５ｍＡ／ｃｍ２の電流が流れ、発光効率４．８ｌｍ／Ｗで波長４５５ｎｍの青色の発光を得た。また、５０ｍＡ／ｃｍ２の定電流駆動を行ったところ、初期輝度３１００ｃｄ／ｍ２で、輝度半減時間は６００時間の寿命特性を示した。
2006045503.tif 000026
【実施例９】
【０１０７】
実施例７で発光ドーパントに用いた３，１０−ビス（２，６−ジメチルフェニル）ペリレンを下記式（１０５）で表される芳香族アミン誘導体に替えた以外は、実施例７に準じた方法で有機ＥＬ素子を得た。ＩＴＯ電極を陽極、フッ化リチウム／アルミニウム電極を陰極として、約５Ｖの直流電圧を印加すると、約４．１ｍＡ／ｃｍ２の電流が流れ、発光効率３．２ｌｍ／Ｗで波長４４７ｎｍの青色の発光を得た。また、５０ｍＡ／ｃｍ２の定電流駆動を行ったところ、初期輝度１８００ｃｄ／ｍ２で、輝度半減時間は２５０時間の寿命特性を示した。
2006045503.tif 000027
【実施例１０】
【０１０８】
実施例７で電子輸送層に用いたＡＬＱをＰｙＰｙＳＰｙＰｙに替えた以外は、実施例７に準じた方法で有機ＥＬ素子を得た。ＩＴＯ電極を陽極、フッ化リチウム／アルミニウム電極を陰極として、約２．８Ｖの直流電圧を印加すると、約１ｍＡ／ｃｍ２の電流が流れ、発光効率８ｌｍ／Ｗで波長４６８ｎｍの青色の発光を得た。また、５０ｍＡ／ｃｍ２の定電流駆動を行ったところ、初期輝度２６００ｃｄ／ｍ２で、輝度半減時間は４５０時間の寿命特性を示した。
【実施例１１】
【０１０９】
実施例８で電子輸送層に用いたＡＬＱをＰｙＰｙＳＰｙＰｙに替えた以外は、実施例８に準じた方法で有機ＥＬ素子を得た。ＩＴＯ電極を陽極、フッ化リチウム／アルミニウム電極を陰極として、約３Ｖの直流電圧を印加すると、約１ｍＡ／ｃｍ２の電流が流れ、発光効率８．５ｌｍ／Ｗで波長４５５ｎｍの青色の発光を得た。また、５０ｍＡ／ｃｍ２の定電流駆動を行ったところ、初期輝度３８００ｃｄ／ｍ２で、輝度半減時間は２２０時間の寿命特性を示した。
【実施例１２】
【０１１０】
実施例１１で用いた化合物（３２）を化合物（４０）に替えた以外は、実施例１１に準じた方法で有機ＥＬ素子を得た。ＩＴＯ電極を陽極、フッ化リチウム／アルミニウム電極を陰極として、約３．３Ｖの直流電圧を印加すると、約１．２ｍＡ／ｃｍ２の電流が流れ、発光効率８．３ｌｍ／Ｗで波長４５４ｎｍの青色の発光を得た。また、５０ｍＡ／ｃｍ２の定電流駆動を行ったところ、初期輝度３７００ｃｄ／ｍ２で、輝度半減時間は２００時間の寿命特性を示した。
【０１１１】
（比較例１）
実施例７で用いた化合物（３２）を下記式（１０６）で表されるアントラセン誘導体に替えた以外は、実施例７に準じた方法で有機ＥＬ素子を作成した。ＩＴＯ電極を陽極、弗化リチウム／アルミニウム電極を陰極として、約５Ｖの直流電圧を印加すると、約３．５ｍＡ／ｃｍ２の電流が流れ、発光効率２ｌｍ／Ｗで波長４６７ｎｍの青色の発光が得られた。また、５０ｍＡ／ｃｍ２の定電流駆動を行ったところ、初期輝度１４００ｃｄ／ｍ２で、輝度半減時間は１２５時間の寿命特性を示した。
2006045503.tif 000028
【０１１２】
（比較例２）
実施例１０で用いた化合物（３２）を下記式（１０７）で表されるアントラセン誘導体に替えた以外は、実施例１０に準じた方法で有機ＥＬ素子を得た。ＩＴＯ電極を陽極、弗化リチウム／アルミニウム電極を陰極として、約４Ｖの直流電圧を印加すると、約２ｍＡ／ｃｍ２の電流が流れ、発光効率４ｌｍ／Ｗで波長４６４ｎｍの青色の発光が得られた。また、５０ｍＡ／ｃｍ２の定電流駆動を行ったところ、初期輝度２４００ｃｄ／ｍ２で、輝度半減時間は７５時間の寿命特性を示した。
2006045503.tif 000029
【０１１３】
（比較例３）
実施例４で用いた化合物（３２）を前記の式（１０７）で表されるアントラセン誘導体に替えた以外は、実施例４に準じた方法で有機ＥＬ素子を作成した。ＩＴＯ電極を陽極、弗化リチウム／アルミニウム電極を陰極として、約６Ｖの直流電圧を印加すると、約５ｍＡ／ｃｍ２の電流が流れ、発光効率１．２ｌｍ／Ｗで波長４４０ｎｍの青色の発光を得た。また、５０ｍＡ／ｃｍ２の定電流駆動を行ったところ、初期輝度９５０ｃｄ／ｍ２で、輝度半減時間は５０時間の寿命特性を示した。